(57)【要約】本発明は、改良された光学特性を有するコポリカーボネート組成物およびポリカーボネート組成物、およびそれらの製造、および造形品を製造するためのそれらの使用、ならびにこのように得ることができる造形体に関する。ポリカーボネートまたはコポリカーボネートを含有する組成物は、ビスフェノールＡと、酸化数＋３を有するリン化合物と酸化数＋５を有するリン化合物の少なくとも１種の対を含有し、および酸化状態＋３を有するリン化合物の酸化形態に対応する、酸化状態＋５を有するリン化合物をそれぞれ対で有し、含有されるより高い酸化化合物の量は、より低い酸化数を有する化合物の量よりも低い。【特許請求の範囲】
【請求項１】
式（１）〜（６）うちの１つに従う、酸化数＋３を有するリン化合物と酸化数＋５を有するリン化合物の少なくとも１対、およびビスフェノールＡを含有するコポリカーボネートまたはポリカーボネートを含有する組成物であって、
【化１】
2013506719.tif 000022
式中、
Ｘ＝単一の化学結合または酸素原子であり、および
Ｒ１およびＲ２は、相互に独立しておよび相互に共通して、フェニル基または置換フェニル基であり、
酸化状態＋３を有する該リン化合物の酸化形態に対応する、酸化状態＋５を有する該リン化合物をそれぞれ対で有し、
含有されるより高い酸化化合物の量は、より低い酸化数を有する化合物の量よりも低い、該組成物。
【請求項２】
リン化合物の化合物対が、式（７）〜（２８）に従う化合物から選択されることを特徴とする、請求項１に記載の組成物：
【化２】
2013506719.tif 000023
【化３】
2013506719.tif 000024
【化４】
2013506719.tif 000025
【化５】
2013506719.tif 000026
式中、Ｒ１およびＲ３は相互に独立して、フェニル基または置換フェニル基を表わし、および
式中Ｒ４、Ｒ５，Ｒ６、Ｒ７およびＲ８は、Ｈ、分岐Ｃ１〜Ｃ８アルキルまたはクミル、好ましくはｔｅｒｔ-ブチルまたはクミルである。
【請求項３】
組成物における化合物対に含有される、酸化状態＋３を有するリン化合物の量が５〜１５００ｐｐｍであることを特徴とする、請求項１または２に記載の組成物。
【請求項４】
組成物における化合物対に含有される、酸化状態＋３を有するリン化合物の量が好ましくは１００〜３２５ｐｐｍであることを特徴とする、請求項１または２に記載の組成物。
【請求項５】
組成物における化合物対に含有される、酸化状態＋５を有するリン化合物の量が５〜３００ｐｐｍであることを特徴とする、請求項１または２に記載の組成物。
【請求項６】
組成物における化合物対に含有される、酸化状態＋５を有するリン化合物の量が２０〜６０ｐｐｍであることを特徴とする、請求項１または２に記載の組成物。
【請求項７】
化合物対が、式（１）〜（６）の化合物の全質量を単位として表わされる、酸化状態＋５を有するリン化合物を２〜４９％、好ましくは２〜４５％、特に好ましくは３〜４０％、正に特に好ましくは４％〜３５％含有することを特徴とする、請求項１から６のいずれかに記載の組成物。
【請求項８】
一次酸化防止剤に対する二次酸化防止剤の比が６：１〜１：６の間であることを特徴とする、請求項１または２に記載の組成物
【請求項９】
組成物が、紫外線安定剤、離型剤および着色剤からなる群から選択される少なくとも１種の添加剤を含有することを特徴とする、請求項１または２に記載の組成物。
【請求項１０】
紫外線吸収剤が、ベンゾトリアゾール、トリアジン、シアノアクリレートまたはマロン酸エステルからなる群から選択されることを特徴とする、請求項９に記載の組成物。
【請求項１１】
ポリカーボネートが１００００〜２０００００、好ましくは１５０００〜１０００００および特に好ましくは１７０００〜７００００ｇ/モルの分子量Ｍｗを有することを特徴とする、請求項１または２に記載の組成物。
【請求項１２】
以下の工程を含有する、請求項１に記載の組成物を調製する方法：
ａ）相界面法または溶融法に従う連続法で得られるベース樹脂からのポリカーボネート組成物を調製し、および、所望により空気を除外しながら、サイドユニットを用いることによる連続法で式（２）、（４）または（６）の酸化状態＋３を有するリン化合物を導入し、生成ユニット内におけるインサイチュ反応で式（１）、（３）または（５）の酸化状態＋５を有する対応するリン化合物を生成する。
【請求項１３】
ブレンドおよび配合物の調製において使用するための、請求項１または２に記載の組成物。
【請求項１４】
以下の工程を更に含むことを特徴とする、請求項１２に記載の方法：
ｂ）式（１）〜（６）に従い含有される、酸化状態＋３および＋５を有するリン化合物の量を測定し、
ｃ）ポリカーボネート溶融体へ酸化状態＋３を有する更なるリン化合物を所望により添加する。
【請求項１５】
請求項１に記載の組成物を含有する押出品および造形体。
【発明の詳細な説明】
【技術分野】
【０００１】
本発明は、改良された光学特性を有する、ポリカーボネート組成物およびコポリカーボネート組成物、例えばブレンド、およびそれらの製造、および造形品を製造するためのそれらの使用、ならびに、それによって得ることができる造形品に関する。
【背景技術】
【０００２】
ポリカーボネートは、工業用の熱可塑性物質に属する。それらはランプ用のハウジング材料のような、電気・電子分野における幅広い使用と、良好な光学特性と組合せて、特段の機械的特性が要求される用途において幅広く使用されている。そのため、別の大きな使用分野は、例えばＣＤおよびＤＶＤ、ブルーレイディスクならびにＨＤ-ＤＶＤなどの光学データ記憶媒体、およびポリカーボネート板、散乱ディスクおよび他のディスプレー用物品の製造に関する押出用途、自動車部門における光学用途、例えば、ガラス、プラスチックカバー、導光要素、およびポリマー導光繊維など、ならびにバックグラウンド照明用の拡散シート、ＬＥＤ用途、レンズ、コリメーター、および長いフィールドランプ用のランプカバー、ならびにウォーターボトル製品である。
【０００３】
これら全ての用途において、特に製造または加工する間における、高い熱的な荷重負担能力と共に、良好な機械的性質およびレオロジー的性質、例えば良好な流動性と組合せて、良好な光学特性が常に要求されている。
【０００４】
ポリカーボネートを調製する連続法において、例えば、相界面法または溶融重縮合法に従う場合、ポリカーボネート溶融体は、処理装置中で強い熱応力と高いせん断エネルギーに曝されるので、ポリマー中にこの時点で損傷が既に生じ、光学特性の低下が認められ、低下した透明性と増加した黄色度指数の形成が生じる場合もある。
【０００５】
ＥＰ０７８９０５３Ａ１は、ポリカーボネートの長期間の安定化のために、ホスフィンとケイ素化合物の混合物を開示するが、加工する間に組成物を安定させるための混合物の記載はない。
【０００６】
ＷＯ００/７３３８６は、粉塵の蓄積を減少させた物品を製造するためのポリカーボネート成形組成物を開示し、この場合、ホスフィン、ジホスホニト、ヒドロキシフェニルプロピオネートおよび他の商業的なリン化合物からなる群からの酸化防止剤が使用される。しかしながら、組成物の光学特性を安定化する問題、およびホスフィン/ホスフィンオキシド混合物の使用は、言及および記載されていない。
【０００７】
ＥＰ０６２５５２１Ａ１において、高いガラス転移温度、高い衝撃強さおよび良好な難燃性を備えるポリカーボネートを得るために、ビスホスフィンオキシドジヒドロキシアリールモノマーが、ポリカーボネートに対するモノマー成分として使用される。
【０００８】
ＥＰ０３４６７６１Ｂ１は、重縮合におけるプロセス触媒としてホスフィンまたはホスフィンオキシドを用いる相界面法に従う、ポリカーボネートを製造するための方法を開示する。該触媒は、処理の間にポリマーから除去される。
【０００９】
しかしながら、先行技術を明らかにするこれらの文献は、上述の使用分野において光学的に優れた組成物を必要とする時であっても、良好な機械的特性を維持しながら、どのようにしてポリカーボネート組成物の光学特性が改良されるかについて指示していない。
【先行技術文献】
【特許文献】
【００１０】
【特許文献１】欧州特許出願公開第０７８９０５３号Ａ１明細書
【特許文献２】国際特許出願公開第００/７３３８６号明細書
【特許文献３】欧州特許出願公開第０６２５５２１号Ａ１明細書
【特許文献４】欧州特許第０３４６７６１号Ｂ１明細書
【発明の概要】
【発明が解決しようとする課題】
【００１１】
したがって、本発明の目的は、良好なレオロジー的性質を維持しながら、改良された光学特性を有するポリカーボネート組成物および芳香族ポリカーボネート組成物を開発することである。特に、これらの組成物に関して、黄変指数が低下し、透過率が増加することを目的とする。
【課題を解決するための手段】
【００１２】
驚くべきことに、インサイチュ(in situ)で生成される酸化状態＋５および＋３の状態のリン化合物の混合物、またはポリカーボネート組成物に添加される混合物は、相界面法または溶融重縮合により、連続ポリカーボネート生成法で生成される組成物に対して、一定のレオロジー的な特性と、改良された光学特性プロファイルをもたらす。
【発明を実施するための形態】
【００１３】
製造する間に添加剤として導入され、酸化状態＋３および＋５における、式（１）〜（６）のリン化合物の、インサイチュで生成される対および添加される対は、共に、ポリカーボネート組成物の黄変指数を減少させ、透過率を増加させる。ここで、リン化合物の対は、酸化状態＋３および＋５を備る化合物を意味することを意図し、酸化状態＋５を備える化合物は、酸化状態＋３を有する化合物の酸化生成物である。
【００１４】
したがって、本発明は、式（１）と（２）、または（３）と（４）、または（５）と（６）あるいは、これらの式の少なくとも２つの対の混合物で表わされるリン化合物の対を含有するポリカーボネート組成物を提供する。
【００１５】
【化１】
2013506719.tif 000002
式中、Ｘは、単一の化学結合または酸素原子を表わすことができ、
およびＲ１およびＲ２は相互に独立して、フェニル基または置換フェニルを表わすことができる。
【００１６】
フェニル基は、Ｃ１-Ｃ８アルキル、分岐Ｃ１-Ｃ８アルキルまたはクミルで好ましく置換され、この場合において、置換基は同一であってもよくまたは異なっていてもよいが、同一の置換基が好ましい。
【００１７】
フェニル基は、２および４、または２、４および６の位置で好ましく置換される。
【００１８】
これらの位置におけるｔｅｒｔ-ブチル置換基が、正に特に好ましい。
【００１９】
フェニル基は、最大５個の置換基を有することができ、１、２または３個の置換基が好ましく、２または３個の置換基が特に好ましい。
【００２０】
さらに、化合物中で、等しく命名される基Ｒは、与えられる定義の範囲内で異なっていてもよいが、同一の基が好ましい。
【００２１】
好ましい実施態様において、好ましくは空気を排除しながら、対応する化合物（２）、（４）または（６）が、サイドユニットを用いることによりポリカーボネート溶融体へ添加され、および化合物（１）、（３）または（５）が、製造ユニットの内部にて、インサイチュ反応で生成される連続法において、化合物（１）、（３）または（５）はインサイチュで生成され、後に単離されるポリカーボネートグラニュール中における化合物（２）、（４）または（６）の濃度は、化合物（１）、（３）または（５）の濃度よりも大きい。
【００２２】
酸化数＋３から＋５への遷移は、リン化合物（４）および（６）の場合、段階的に行うことができる。すなわち、まず、酸化数＋３を有する２つのリン原子のうちの１つは、酸化され、それにより、酸化数＋３と酸化数＋５を共に有するリン化合物が存在でき、この場合において、２つのリン基は、相互に独立して考えられる。
【００２３】
組成物中に含まれる式（２）、（４）または（６）の化合物の量は、好ましくは５〜１５００ｐｐｍ、好ましくは１０〜１２００ｐｐｍ、より好ましくは３０〜１０００ｐｐｍ、まさにより好ましくは５０〜８００ｐｐｍ、特に好ましくは８０〜４００ｐｐｍであり、最も好ましくは１００〜３２５ｐｐｍである。
【００２４】
組成物中に含まれる式（１）、（３）または（５）の化合物の量は、好ましくは５〜３００ｐｐｍ、好ましくは１０〜２００ｐｐｍ、より好ましくは１５〜１００ｐｐｍおよび特に好ましくは２０〜６０ｐｐｍである。
【００２５】
式（１）、（３）または（５）のうちの１つによる化合物の量は、式（１）〜（６）の化合物の全質量で表現すると、２％〜４９％、好ましくは２％〜４５％、特に好ましくは３％〜４０％、より特に好ましくは４％〜３５％である。
【００２６】
別の実施態様において、酸化状態＋３および＋５を有する対応する化合物は、ポリカーボネート溶融体へ添加され、酸化状態＋３を有する化合物の割合は、酸化状態＋５を有する化合物の割合よりも大きい。
【００２７】
式（１）〜（６）から誘導される、式（７）と（８）、または（９）と（１０）、または（１１）と（１２）、または（１３）と（１４）の対を含むポリカーボネート組成物が、特に好ましい：
【００２８】
【化２】
2013506719.tif 000003
式中、Ｒ１およびＲ３は、相互に独立して、フェニル基または置換フェニル基を表わすことができる。
【００２９】
フェニル基は、Ｃ１-Ｃ８アルキル、分岐Ｃ１-Ｃ８アルキルまたはクミルで好ましく置換され、この場合において、置換基は同一であってもよくまたは異なっていてもよいが、同一の置換基が好ましい。
【００３０】
およびＲ４、Ｒ５およびＲ６は、Ｈ、分岐Ｃ１-Ｃ８アルキルまたはクミル、好ましくはｔｅｒｔ-ブチルまたはクミルである。
【００３１】
好ましくは空気を排除しながら、化合物（８）、（１０）、（１２）または（１４）が、サイドユニットを用いてポリカーボネート溶融体へ添加され、および化合物（７）、（９）、（１１）および（１３）が、製造ユニットの内部にて、インサイチュ反応で生成される連続法を用いて、化合物（７）、（９）、（１１）および（１３）は、上述のようにインサイチュで好ましく生成される。後に単離されるポリカーボネートグラニュール中における化合物（７）、（９）、（１１）および（１３）の濃度は、化合物（８）、（１０）、（１２）または（１４）の濃度よりも低い。
【００３２】
しかしながら、別の方法として、これらの化合物の対または対の混合物を添加してもよい。
【００３３】
式（１５）と（１６）、または（１７）と（１８）、または（１９）と（２０）または（２１）と（２２）の対、およびこれらの対の混合物を含有するポリカーボネート組成物が、更に特に好ましい。
【００３４】
【化３】
2013506719.tif 000004
【００３５】
【化４】
2013506719.tif 000005
式中、Ｒ４、Ｒ５、Ｒ６、Ｒ７およびＲ８は、Ｈ、分岐Ｃ１-Ｃ８アルキルまたはクミル、好ましくはｔｅｒｔ-ブチルまたはクミルである。
【００３６】
上述のように、空気を排除しながら、化合物（１６）、（１８）、（２０）および（２２）が、サイドユニットを用いてポリカーボネート溶融体へ添加され、および化合物（１５）、（１７）、（１９）および（２１）が、製造ユニットの内部にて、インサイチュ反応で生成される連続法を用いて、化合物（１５）、（１７）、（１９）および（２１）は、インサイチュで好ましく生成される。後に単離されるポリカーボネートグラニュール中における化合物（１５）、（１７）、（１９）および（２１）の濃度は、化合物（１６）、（１８）、（２０）および（２２）の濃度よりも低い。
【００３７】
しかしながら、別の方法として、これらの化合物の対または対の混合物を添加してもよい。
【００３８】
式（２３）と（２４）、または（１７）と（１８）、または（２５）と（２６）、または（２７）と（２８）の混合物、またはこれらの対の混合物を含有するポリカーボネート組成物がさらにより特に好ましく、式（１７）と（１８）の混合物が最も好ましい。
【００３９】
【化５】
2013506719.tif 000006
【００４０】
【化６】
2013506719.tif 000007
【００４１】
化合物は、上述のように生成されてもよく、および/または添加により導入されてもよい。
【００４２】
式（１）〜（２８）の構造要素を有する化合物は、二次酸化防止剤（ヒドロペルオキシド分解剤）と称されるか、それらの逐次生成物と称される（プラスチック添加剤ハンドブック、第５版、Hanser Verlag，ミュンヘン、２００１年）。
【００４３】
更なる一次酸化防止剤（例えばラジカル捕捉剤）、例えば、立体障害型フェノールまたはＨＡＬＳ安定剤などは、本発明による組成物に、所望により添加できる（プラスチック添加剤ハンドブック、第５版、Hanser Verlag，ミュンヘン、２００１年）。
【００４４】
一次酸化防止剤に対する二次酸化防止剤の比は、６：１〜１：６の間、好ましくは５：１〜１：５の間、特に好ましくは４：１〜１：４の間、より特に好ましくは３：１〜１：３の間であることができる。
【００４５】
本発明に関連する、熱可塑性の芳香族ポリカーボネートは、ホモポリカーボネートおよびコポリカーボネートの両方である。ポリカーボネートは、既知の方法により、直鎖状または分岐状であることができる。
【００４６】
いずれも用語「ポリカーボネート」のもとに要約される、熱可塑性の芳香族ポリカーボネートを含む、熱可塑性のポリカーボネートおよびコポリカーボネートは、１００００〜２０００００、好ましくは１５０００〜１０００００、および特に好ましくは１７０００〜７００００ｇ/モルの分子量Ｍｗ（重量平均Ｍｗ、ゲル浸透クロマトグラフィー（ＧＰＣ）測定により決定される）を有する。
【００４７】
本発明による組成物は、紫外線安定剤および離型剤および所望による着色剤からなる群から選択される少なくとも１種の添加剤を更に含有できる。
【００４８】
組成物中のこれらの添加剤の割合は、一般に０.０１〜１.００、好ましくは０.００５〜０.８００、特に好ましくは０.０４〜０.５０ｗｔ％である（組成物を単位として表わされる）。
【００４９】
有機紫外線安定剤が、紫外線安定剤として適当である。紫外線安定剤は、ベンゾトリアゾール（例えばチバ社製のＴｉｎｕｖｉｎ、チバ社製のＴｒｉａｚｉｎｅ ＣＧＸ-０６）、ベンゾフェノン（ＢＡＳＦ社製のＵｖｉｎｕｌ）、シアノアクリレート（ＢＡＳＦ製のＵｖｉｎｕｌ）、桂皮酸エステルおよびオキサルアニリドおよびこれらの紫外線安定剤の混合物を含む群から好ましく選択される。
【００５０】
適当な紫外線吸収剤の例は、
ａ）式（Ｉ）のマロン酸エステル
【００５１】
【化７】
2013506719.tif 000008
式中、Ｒはアルキルを示す。好ましくは、Ｒは、Ｃ１-Ｃ６アルキル、特にＣ１-Ｃ４アルキルおよび特に好ましくはエチルを示す。
【００５２】
式（II）によるベンゾトリアゾール誘導体：
【００５３】
【化８】
2013506719.tif 000009
式（II）において、ＲＯおよびＸは、同一または異なり、Ｈまたはアルキルまたはアルキルアリールを示す。
【００５４】
Ｔｉｎｕｖｉｎ（登録商標）３２９（この場合、Ｘ＝１，１，３，３−テトラメチルブチルおよびＲ０＝Ｈである）、Ｔｉｎｕｖｉｎ（登録商標）３５０（この場合、Ｘ＝ｔｅｒｔ−ブチルおよびＲ０＝２−ブチル）およびＴｉｎｕｖｉｎ（登録商標）２３４（この場合、ＸおよびＲ０＝１，１−ジメチル−１−フェニル）が好ましい。
【００５５】
ｃ）式（III）による二量体ベンゾトリアゾール誘導体：
【００５６】
【化９】
2013506719.tif 000010
式（III）において、Ｒ１およびＲ２は同一または異なっており、Ｈ、ハロゲン、Ｃ１〜Ｃ１０−アルキル、Ｃ５〜Ｃ１０−シクロアルキル、Ｃ７〜Ｃ１３−アラルキル、Ｃ６〜Ｃ１４−アリール、−ＯＲ５または−（ＣＯ）−Ｏ−Ｒ５（式中Ｒ５＝ＨまたはＣ１〜Ｃ４−アルキル）を示す。
【００５７】
式（III）において、Ｒ３およびＲ４は、同様に同一または異なっており、およびＨ、Ｃ１〜Ｃ４−アルキル、Ｃ５〜Ｃ６−シクロアルキル、ベンジルまたは、Ｃ６〜Ｃ１４−アリールを示す。
【００５８】
式（III）において、ｍは１、２または３を示し、およびｎは１、２、３または４を示す。
【００５９】
Ｔｉｎｕｖｉｎ（登録商標）３６０（この場合、Ｒ１＝Ｒ３＝Ｒ４＝Ｈ；ｎ＝４；Ｒ２＝１，１，３，３−テトラメチルブチル；ｍ＝１）が好ましい。
【００６０】
ｄ）式（IV)による二量体ベンゾトリアゾール誘導体：
【００６１】
【化１０】
2013506719.tif 000011
式中、「ブリッジ」は以下のものを示す：
【００６２】
【化１１】
2013506719.tif 000012
【００６３】
Ｒ１、Ｒ２、ｍおよびｎは式（III）に関して記載した意味を有し、式中、ｐは０〜３の整数であり、ｑは１〜１０の整数であり、Ｙは−ＣＨ２−ＣＨ２−、−（ＣＨ２）３−、−（ＣＨ２）４−、−（ＣＨ２）５−、−（ＣＨ２）６−、または−ＣＨ（ＣＨ３）−ＣＨ２−であり、Ｒ３およびＲ４は、式（III）について記載した意味を有する。
【００６４】
Ｔｉｎｕｖｉｎ（登録商標）８４０（この場合、Ｒ１＝Ｈ；ｎ＝４；Ｒ２＝ｔｅｒｔ-ブチル；ｍ＝１；Ｒ２＝はオルト位置でＯＨ基に対して付けられ；Ｒ３＝Ｒ４＝Ｈ；ｐ＝２；Ｙ＝−（ＣＨ２）５-；ｑ＝１である）が好ましい。
【００６５】
ｅ）式（Ｖ）によるトリアジン誘導体：
【００６６】
【化１２】
2013506719.tif 000013
式中、Ｒ１、Ｒ２、Ｒ３、Ｒ４は同一または異なっており、およびＨ、アルキル、アリール、ＣＮまたはハロゲンであり、Ｘはアルキル、好ましくはイソ-オクチルである。
【００６７】
Ｔｉｎｕｖｉｎ（登録商標）１５７７（この場合、Ｒ１＝Ｒ２＝Ｒ３＝Ｒ４＝Ｈ；Ｘ＝ヘキシル）、およびＣｙａｓｏｒｂ（登録商標）ＵＶ−１ １６４（この場合、Ｒ１＝Ｒ２＝Ｒ３＝Ｒ４＝メチル、Ｘ＝オクチル）が好ましい。
【００６８】
ｆ）以下の式(Va)によるトリアジン誘導体：
【００６９】
【化１３】
2013506719.tif 000014
式中、Ｒ１はＣ１-アルキル〜Ｃ１７−アルキルを示し、Ｒ２はＨまたはＣ１-アルキル〜Ｃ４−アルキルを示し、ｎは０〜２０である。
【００７０】
ｇ）式（VI)の二量体トリアジン誘導体:
【００７１】
【化１４】
2013506719.tif 000015
式中、Ｒ１、Ｒ２、Ｒ３、Ｒ４、Ｒ５、Ｒ６、Ｒ７、Ｒ８は同一であってもよく異なっていてもよく、およびＨ、アルキル、ＣＮまたはハロゲンを意味し、Ｘはアルキリデン、好ましくはメチリデンまたは−（ＣＨ２ＣＨ２−Ｏ−）ｎ−Ｃ（＝Ｏ）−であり、ｎは１〜１０、好ましくは１〜５、特に１〜３である。
【００７２】
ｈ）式(VII)のジアリールシアノアクリレート：
【００７３】
【化１５】
2013506719.tif 000016
式中、Ｒ１〜Ｒ４０は同一であってもよく異なっていてもよく、およびＨ、アルキル、ＣＮまたはハロゲンを意味する。
【００７４】
Ｕｖｉｎｕｌ（登録商標）３０３０（この場合、Ｒ１〜Ｒ４０＝Ｈである）が好ましい。
【００７５】
本発明による成形組成物に関する特に好ましい紫外線安定剤は、ベンゾトリアゾール（ｂ）および二量体ベンゾトリアゾール（ｃおよびｄ）、マロン酸エステル（ａ）およびシアノアクリレート（ｈ）、ならびにこれらの化合物の混合物からなる群からの化合物である。
【００７６】
紫外線安定剤は、成形組成物を単位として表わす場合、０.０１ｗｔ％〜１５.００ｗｔ％の量、好ましくは０.０５ｗｔ％〜１.００ｗｔ％の量、特に好ましくは０.０８ｗｔ％〜０.５ｗｔ％の量、および正に特に好ましくは０.１ｗｔ％〜０.４ｗｔ％の量で使用される。
【００７７】
本発明による組成物に対して所望により添加される離型剤は、ペンタエリトリトールテトラステアレート、グリセリンモノステアレート、ステアリルステアレートおよびプロパンジオールステアレートおよびそれらの混合物を含む群から好ましく選択される。離型剤は、成形組成物を単位として表わすと０.０５ｗｔ％〜２.００ｗｔ％の量で使用され、総組成物を単位として表わすと、好ましくは０.１ｗｔ％〜１.０ｗｔ％の量、特に好ましくは０.１５ｗｔ％〜０.６０ｗｔ％の量、正に特に好ましくは０.２ｗｔ％〜０.５ｗｔ％の量で使用される。
【００７８】
一次酸化防止剤として、立体障害型フェノール（例えば、チバ社製のＩｒｇａｎｏｘ型、例えば、Ｉｒｇａｎｏｘ１０７６（オクタデシル−３−（３，５−ジ−ｔｅｒｔ−ブチル−４−ヒドロキシフェニル）-プロピオネート）、Ｉｒｇａｎｏｘ１０１０（ペンタエリトリトールテトラキス（３−（３，５−ジ−ｔｅｒｔ−ブチル−４−ヒドロキシフェニル）−プロピオネート）、またはＩｒｇａｎｏｘ１０３５(チオジエチレンビス(３-(３,５-ジ-tert-ブチル-４-ヒドロキシフェニル)-プロピオネート）が好ましく使用される。
【００７９】
本発明による組成物は、常套の添加剤、例えば別の熱安定剤、帯電防止剤、着色剤、流動助剤および防炎剤を更に含有できる。
【００８０】
本発明による、使用されるポリカーボネートの調製は、原則として、ジフェノール、炭酸誘導体および所望による分岐剤から、既知の方法を用いて行われる。
【００８１】
ポリカーボネートの合成方法は既知であり、多くの文献に記載されている。ＥＰ−Ａ０５１７０４４、ＷＯ２００６／０７２３４４、ＥＰ−Ａ１６０９８１８、ＷＯ２００６／０７２３４４およびＥＰ−Ａ１６０９８１８およびそれに記載された文献は、例えば、ポリカーボネートを調製するための相界面法および溶融方法を開示する。
【００８２】
ポリカーボネートの調製に適当なジヒドロキシアリール化合物は、式（２９）のものである：
【化１６】
2013506719.tif 000017
式中、
Ｚは６個〜３０個の炭素を有する芳香族基であり、１またはそれ以上の芳香核を含むことができ、置換可能で、脂肪族基または脂環式基を含有でき、またはおよび架橋要素としてヘテロ原子またはアルキルアリールを含有できる。
【００８３】
好ましくは、式（２９）におけるＺは、式（３０）の基を示す：
【００８４】
【化１７】
2013506719.tif 000018
式中、
Ｒ９およびＲ１０は、相互に独立して、Ｈ、Ｃ１〜Ｃ１８−アルキル、Ｃ１〜Ｃ１８−アルコキシ、ＣｌまたはＢｒ等のハロゲン、または各々の場合に所望により置換されているアリールまたはアラルキル、好ましくはＨまたはＣ１〜Ｃ１２−アルキル、特に好ましくはＨまたはＣ１〜Ｃ８アルキル、および正に特に好ましくはＨまたはメチルを表し、および
Ｘ（式３０）は、単結合、−ＳＯ２−、−ＣＯ−、−Ｏ−、−Ｓ−、Ｃ１〜Ｃ６−アルキレン、Ｃ２〜Ｃ５アルキリデン、またはＣ６〜Ｃ１２−アリーレンを示し、それは別のヘテロ原子を更に含む芳香環と所望により縮合させることができる。
【００８５】
好ましくは、Ｘは、単結合、Ｃ１〜Ｃ５−アルキレン、Ｃ２〜Ｃ５−アルキリデン、Ｃ５〜Ｃ１２−シクロアルキリデン、−Ｏ−、−ＳＯ−、−ＣＯ−、−Ｓ−、または−ＳＯ２−を意味し、Ｘは、特に好ましくは、単結合、イソプロピリデン、Ｃ５〜Ｃ１２−シクロアルキリデンまたは酸素を意味する。
【００８６】
本発明により使用されるポリカーボネートを調製するのに適当なジフェノールは、例えば、ヒドロキノン、レゾルシン、ジヒドロキシジフェニル、ビス−（ヒドロキシフェニル）−アルカン、ビス−（ヒドロキシフェニル）シクロアルカン、ビス−（ヒドロキシフェニル）スルフィド、ビス−（ヒドロキシフェニル）エーテル、ビス−（ヒドロキシフェニル）ケトン、ビス−（ヒドロキシフェニル）スルホン、ビス−（ヒドロキシフェニル）スルホキシド、α，α’−ビス（ヒドロキシフェニル）−ジイソプロピルベンゾールおよびそれらのアルキル化、環アルキル化および環ハロゲン化化合物である。
【００８７】
好ましいジフェノールは、４，４’−ジヒドロキシジフェニル、２，２−ビス−（４−ヒドロキシフェニル）−１−フェニルプロパン、１，１−ビス（４−ヒドロキシフェニル）−フェニル−エタン、２，２−ビス−（４−ヒドロキシフェニル）プロパン、２，２−ビス−（３−メチル−４−ヒドロキシフェニル）−プロパン、２，４−ビス（４−ヒドロキシフェニル）−２−メチルブタン、１，３−ビス−［２−（４−ヒドロキシフェニル）−２−プロピル］ベンゾール（ビスフェノールＭ）、２，２−ビス−（３−メチル−４−ヒドロキシフェニル）−プロパン、ビス−（３，５−ジメチル−４−ヒドロキシフェニル）−メタン、２，２−ビス（３，５−ジメチル−４−ヒドロキシフェニル）−プロパン、ビス−（３，５−ジメチル−４−ヒドロキシフェニル）スルホン、２，４−ビス−（３，５−ジメチル−４−ヒドロキシフェニル）−２−メチルブタン、１，３−ビス−［２−（３，５−ジメチル−４−ヒドロキシフェニル）−２−プロピル］−ベンゾール、１，１−ビス−（４−ヒドロキシフェニル）−３，３，５−トリメチルシクロヘキサンである。
【００８８】
特に好ましいジフェノールは、２，２−ビス−（４−ヒドロキシフェニル）-プロパン（ＢＰＡ）、４，４’−ジヒドロキシジフェニル（ＤＯＤ）および２，２−ビス−（３−メチル−４−ヒドロキシフェニル）−プロパン、１，１−ビス−（４−ヒドロキシフェニル）−３，３，５−トリメチルシクロヘキサン（ＴＭＣ）である。
【００８９】
これらのジフェノールおよび更に適当なジフェノールは、例えば、ＵＳ−Ａ特許明細書２９９９８３５、３１４８１７２、２９９１２７３、３２７１３６７、４９８２０１４、および２９９９８４６、ドイツ公開特許公報１５７０７０３、２０６３０５０、２０３６０５２、２２１１９５６、および３８３２３９６、フランス特許明細書１５６１５１８、研究論文「H. Schnell, Chemistry and Physics of Polycarbonates, Interscience Publishers, New York 1964, p. 28 以下参照; p. 102 以下参照」および「D.G. Legrand, J.T. Bendler, Handbook of Polycarbonate Science and Technology, Marcel Dekker New York 2000, p. 72 以下参照」に記載されている。
【００９０】
ホモポリカーボネートの場合、ただ１種類のジフェノールが使用され、コポリカーボネートの場合、２種類以上のジフェノールが使用される。使用されるジフェノールは、合成の際に添加される任意の他の化学物質及び助剤と同様に、それらの合成、取り扱い、及び貯蔵に由来する不純物で汚染されている可能性がある。したがって、可能な限り純粋な原料を使用することが望ましい。
【００９１】
ポリカーボネートの合成は連続的に行われる。相界面における反応（ＬＰＣ法）は、既に記載した混合装置を用いる、ポンプ循環式反応装置、チューブ反応装置または攪拌タンクカスケードまたはそれらの組合せを用いて、合成混合物が反応するまで、すなわち、けん化性の塩素またはホスゲンクロロ炭酸塩をもはや含有しなくなる時まで、水相と有機相を可能な限りデミックス(demix)しないことで確実におこなわれる。
【００９２】
モノフェノール、例えばフェノール、ｔｅｒｔ-ブチルフェノールまたはクミルフェノールなどの形態で使用される連鎖停止剤の量は、それぞれ使用されるジフェノールのモルを単位として表わされる場合、０.５モル％〜１０.０モル％、好ましくは１.０モル％〜８.０モル％、特に好ましくは２.０モル％〜６.０モル％である。連鎖停止剤の添加は、ホスゲン化（phosgenation）の前、途中または後に行うことができ、好ましくは、塩化メチレンとクロロベンゼン（８-１５ｗｔ％濃度）の溶媒混合形態の溶液として添加される。
【００９３】
相界面合成において使用される触媒は、ｔｅｒｔ-アミン、特に、トリエチルアミン、トリブチルアミン、トリオクチルアミン、Ｎ−エチルピペリジン、Ｎ−メチルピペリジン、Ｎ−ｉ／ｎ−プロピルピペリジン、特に好ましくは、トリエチルアミンおよびＮ−エチルピペリジンである。触媒は、単独で、混合状態または相互に並列して連続的に、および所望によりホスゲン化の前に合成へ添加できるが、ホスゲンの導入後の計量添加が好ましい。酸、好ましくはミネラル酸、特に塩酸とのそれらのアンモニウム塩のようなｔｅｒｔアミンの場合、触媒または複数の触媒の投入は、物質中、不活性溶媒、好ましくはポリカーボネート合成の不活性溶媒中、もしくは水性溶液中で行うことができる。複数種の触媒を使用する場合、または触媒の総量の一部の量が投入される場合、様々な位置および様々な時に投入する様々な方法を行うことも、もちろん可能である。使用される触媒の総量は、使用されるビスフェノールのモルを単位として表わす場合、０．００１〜１０.０００ｍｏｌ％、好ましくは０．０１〜８.００ｍｏｌ％、特に好ましくは０．０５〜５.００ｍｏｌ％である。
【００９４】
有機相は、脱塩水または蒸留水で繰り返して洗浄される。各洗浄工程後における、水相の一部が分散し得る有機相の分離は、沈殿槽、攪拌層、またはこれらの装置の組合せを用いて行われ、いずれの場合においても、洗浄水は動的または静的混合装置を用いることにより、洗浄工程間で所望により添加される。
【００９５】
温度、真空または加熱した搬送ガスを用いることによる、溶媒の蒸発により、溶液からのポリマーの単離を行うことができる。
【００９６】
溶媒の残留物は、このような方法で得られた高濃度のポリマー溶融体から、脱蔵押出機、薄膜蒸発器、流下フィルム蒸発器または押出蒸発器を用いて溶融物から直接除去されてもよく、または摩擦圧縮（ｆｒｉｃｔｉｏｎ ｃｏｍｐａｃｔｉｎｇ）により、所望により同調因子、例えば窒素もしくは二酸化炭素の添加、または真空を用いて、あるいは、それに続く結晶化および固相中の溶媒残留物を完全に加熱することにより除去できる。
【００９７】
溶融状態での反応（溶融重縮合法、ＭＰＣ法）は、不連続的または連続的なエステル交換法によって行うことができる。ジヒドロキシアリール化合物と、ジアリールカーボネート、所望により更なる化合物が溶融体としてもたらされた後、反応は、適当な触媒が存在する状態で開始される。収率または分子量は、目的とされる最終状態に到達するまで、分離したモノヒドロキシアリール化合物を放出することにより、適当な装置および機器中で、温度の上昇および圧力の減少と共に増加する。ジアリールカーボネートに対するジヒドロキシアリール化合物の混合比を選択すること、ポリカーボネートの調製に関する方法または設備を選択すること、蒸気を介するジアリールカーボネートの損失率を選択すること、および、所望により添加される化合物、例えばより高沸点のモノヒドロキシアリール化合物などを選択することにより、末端基は種類と濃度を決定される。
【００９８】
好ましくは、ポリカーボネートを調製するための連続法は、触媒を用い、所望により他の反応物質を添加して、ジアリールカーボネートと１または複数のジヒドロキシアリール化合物を溶融させ、次いで、予備縮合の後に、生成されたモノヒドロキシアリール化合物を分離することなく、段階的に減少する圧力と段階的に上昇する温度を用いる複数回の後反応蒸発器ステージにおいて、分子量が所望の程度にまでもたらされることを特徴とする。
【００９９】
この方法に従う、各反応蒸発器ステージに適する装置、機器および反応装置は、熱交換器、圧力解放装置、分離器、カラム、蒸発器、攪拌漕および反応装置、または商業的に入手可能な装置であり、それは、選択された温度と圧力にて必要な滞留時間をもたらす。選択される装置は、熱の必要な導入をもたらすことができ、連続的に増加する溶融粘度に適応できるように構成されなければならない。
【０１００】
全ての装置は、ポンプ、パイプラインおよびバルブを介して相互に接続される。不必要に滞留時間が伸びるのを避けるために、全ての装置間のパイプラインはもちろんできるだけ短く、ラインの曲率をできるだけ小さく維持するべきである。外部、すなわち技術的な枠組と化学設備の組み立てに関する要求は、この場合において検討される。
【０１０１】
好ましい連続法に従い処理を行うために、反応パートナーをいっしょに溶融させてもよく、または固体のジヒドロキシアリール化合物をジアリールカーボネート溶融体中に溶解させてもよく、または固体のジアリールカーボネートをジヒドロキシアリール化合物の溶融体中に溶解させてもよく、あるいは２つの原料は、好ましくは生成物から直接、溶融体として混合される。原料の各溶融体の滞留時間、特にジヒドロキシアリール化合物の溶融体の滞留時間は、可能な限り短く設定される。
【０１０２】
一方、溶融混合体は、個々の原材料に比べて原材料混合物の融点は低くなるので、品質を落とすことなく、それに応じて低温でより長く滞留させることができる。
【０１０３】
その後、触媒は、（好ましくはフェノールに）溶解され添加され、溶融体を反応温度まで加熱する。２，２−ビス−（４−ヒドロキシフェニル）−プロパンとジフェニルカーボネートからポリカーボネートを調製するための、工業的に重要な方法に関して、これは１８０〜２２０℃、好ましくは１９０〜２１０℃、正に特に好ましくは１９０℃である。１５〜９０分、好ましくは３０〜６０分の滞留時間で、生成されるヒドロキシアリール化合物を除去せずに、反応の平衡は確立される。反応は大気圧下で行われてもよいが、技術的理由のために加圧下でもよい。工業的設備における好ましい圧力は２〜１５ｂａｒ（絶対圧）である。
【０１０４】
溶融混合物を第１の真空チャンバー内に放出し、その圧力を１００〜４００ｍｂａｒ、好ましくは１５０〜３００ｍｂａｒに設定し、その後、同じ圧力にて適当な装置内で、入り口温度まで直接後加熱する。放出操作において、生成したヒドロキシアリール化合物を、依然として存在するモノマーと共に蒸発させる。同じ圧力下で同じ温度で、所望によりポンプで循環させながら、底部生成物容器内で５〜３０分の滞留時間の後、反応混合物を第２の真空チャンバー内に放出し、その圧力は５０〜２００ｍｂａｒ、好ましくは８０〜１５０ｍｂａｒであり、その後、同じ圧力下、適当な装置内で、１９０〜２５０℃、好ましくは２１０〜２４０℃、特に好ましくは２１０〜２３０℃の温度まで直接加熱する。ここでも再び、生成したヒドロキシアリール化合物を、依然として存在するモノマーと共に蒸発させる。同じ圧力下で同じ温度で、所望によりポンプで循環させながら、底部生成物容器内で５〜３０分の滞留時間の後、反応混合物を第３の真空チャンバー内に放出し、その圧力は３０〜１５０ｍｂａｒ、好ましくは５０〜１２０ｍｂａｒであり、その後、同じ圧力下、適当な装置内で、２２０〜２８０℃、好ましくは２４０〜２７０℃、特に好ましくは２４０〜２６０℃の温度まで直接加熱する。ここでも再び、生成したヒドロキシアリール化合物を、依然として存在するモノマーと共に蒸発させる。同じ圧力下で同じ温度で、所望によりポンプで循環させながら、底部生成物容器内で５〜２０分の滞留時間の後、反応混合物をさらなる真空チャンバー内に放出し、その圧力は５〜１００ｍｂａｒ、好ましくは１５〜１００ｍｂａｒ、特に好ましくは２０〜８０ｍｂａｒであり、その後、同じ圧力下、適当な装置内で、２５０〜３００℃、好ましくは２６０〜２９０℃、特に好ましくは２６０〜２８０℃の温度まで直接加熱する。ここでも再び、生成したヒドロキシアリール化合物を、依然として存在するモノマーと共に蒸発させる。
【０１０５】
これらのステージの数は、たとえば、ここでは４個であるが、２〜６個の間で変更できる。同程度の結果を得るために、ステージ数が変われば、それに合わせて温度および圧力を適合させる。
【０１０６】
これらのステージでもたらされるオリゴマー状カーボネートの予備縮合物(precondensate)の相対粘度は、１．０４〜１．２０の間、好ましくは１．０５〜１．１５の間、特に好ましくは１．０６〜１．１０の間である。
【０１０７】
好ましい実施態様において、直近のフラッシュ／蒸発器ステージと同じ圧力および同じ温度で、所望によりポンプで循環させながら、底部生成物容器で５〜２０分の滞留時間の後、このようにして生成されるオリゴカーボネートを、ディスクまたはバスケット反応器へと移し、２５０〜３１０℃、好ましくは２５０〜２９０℃、特に好ましくは２５０〜２８０℃で、１〜１５ｍｂａｒ、好ましくは２〜１０ｍｂａｒの圧力下で、３０〜９０分、好ましくは３０〜６０分の滞留時間で、さらに縮合させる。生成物は、１.１２〜１.２８、好ましくは１.１３〜１.２６、特に好ましくは１.１３〜１.２４の相対粘度に到達する。この反応器（中粘度反応器）を出る溶融体は、さらなるディスクまたはバスケット反応器（高粘度反応器）で、縮合生成物、フェノールを分離することにより、所望の最終粘度または最終分子量にされる。これに関する温度は２７０〜３３０℃、好ましくは２８０〜３２０℃、特に好ましくは２８０〜３１０℃であり、圧力は０．０１〜３.００ｍｂａｒ、好ましくは０．２〜２ｍｂａｒであり、滞留時間は６０〜１８０分、好ましくは７５〜１５０分である。相対粘度は想定される使用に必要なレベルに設定され、１．１８〜１．４０、好ましくは１．１８〜１．３６、特に好ましくは１．１８〜１．３４である。
【０１０８】
２つのバスケット反応器の機能を１つのバスケット反応器に結合させてもよい。
【０１０９】
全ての処理ステージからの気体を直接放出、回収および処理する。生成物の高い純度をもたらすために、この処理は、一般的に蒸留によって行われる。
【０１１０】
本発明による方法において、上記リンIII化合物およびリンＶ化合物、および所望による他の添加剤は、押出機における横押出機により溶融体中へ導入される。
【０１１１】
この目的を達成するために、式（２）、（４）および（６）ならびにそれらの混合物を含有する群からの化合物は、サイドユニット（横押出機）を用いることにより、スピニング（粒状化）の前に、ポリカーボネートに対してマスターバッチ（最大１０ｗｔ.％）としてまたは純物質として添加される。このマスターバッチは、紫外線安定剤、離型剤または着色剤などの更なる添加剤を所望により含有できる。
【０１１２】
好ましくは、リン化合物の添加に続いて、更なる工程において、式（１）〜（６）による酸化状態＋３および＋５を有するリン化合物の量が決定され、この場合において、酸化状態＋３を有するリン化合物の量は、酸化状態＋５を有するリン化合物の量よりも多くなければならない。酸化状態＋３を有するリン化合物の量が、酸化状態＋５を有するリン化合物の量よりも少ない場合、更なる工程において、酸化状態＋３を有する更なるリン化合物が、ポリカーボネート溶融体へ添加され得る。
【０１１３】
添加剤の導入は、組成物成分の分解を防ぐ安定剤によりポリカーボネート組成物の耐用年数が延長されること、最終生成物を着色すること、加工を容易にすること（例えば離型剤、流動助剤、帯電防止剤）、特殊加重に対してポリマー特性を適合させること（ゴムなどの衝撃強度改良剤、防炎剤、着色剤、ガラス繊維）に役立つ。
【０１１４】
これらの添加剤はポリマー溶融物へと、個々に添加されても、または任意の混合物で、または複数の異なる混合物で添加されてもよく、およびポリマーの単離前に、またはグラニュールの溶融後、いわゆる配合工程で添加されてもよい。添加剤、またはそれらの混合物は、固形分、すなわちパウダーとして、または溶融体としてポリマー溶融体内へ添加できる。計量添加の別の方法は、添加剤または添加剤混合物のマスターバッチまたはマスターバッチ混合物の使用を含む。
【０１１５】
ポリカーボネート組成物に関して適当な常套の添加剤は、「プラスチック用添加剤ハンドブック，John Murphy，エルゼビア，オックスフォード１９９９」、「プラスチック添加剤ハンドブック，Hans Zweifel，Hanser，ミュンヘン２００１」または国際特許第ＷＯ９９／５５７７２号公報，第１５−２５頁に記載される。
【０１１６】
着色剤、例えば有機染料または顔料、または無機顔料、ＩＲ吸収剤は、単独で、混合状態で、または安定剤、ガラス（中空）ガラスビーズ、無機充填材または有機もしくは無機散乱顔料と組合せて、更に添加できる。
【０１１７】
本発明によるポリカーボネート組成物は、常套の機械、例えば押出機または射出成形機で加工でき、常套の方法により、任意所望の造形体、造形品、シートもしくはプレートまたはボトルなどを形成できる。
【０１１８】
このようにして得ることができる、本発明による改良された光学特性を備えるポリカーボネート組成物は、押出品（プレート、シートおよびそれらのラミネート；例えばカード用途およびチューブ）の製造、および造形体（ボトル）に関して使用でき、特に、透明な場所において使用するもの、特に、光学的利用の分野における使用、例えばプレート、ウェブ板、ガラス、散乱およびカバーディスク、ランプカバー、プラスチック製カバーディスク、光導体要素、または光データ記憶媒体、例えば音楽-ＣＤ、ＣＤ-Ｒ（Ｗ）、ＤＶＤ、ＤＶＤ-Ｒ（Ｗ）、ミニディスク（読み取り専用または１回書き込み可能および所望により再書き込み可能な態様）、近視野光学用の記憶媒体などに使用できる。さらに、電気/電子分野およびＩＴ部門に関するものを製造することに使用できる。
【０１１９】
本発明によるポリカーボネート組成物の使用における別の大きな分野は、散乱ディスクおよび他のディスプレー用途だけでなく、自動車分野における光学的利用、例えば、ガラス、プラスチック被覆、散乱ディスクもしくは導光要素、コリメーター、レンズ、ＬＥＤ用途、ポリマー光導体繊維、バックグラウンド電光用の拡散シートおよびロングフィールドランプ用のランプカバーである。
【０１２０】
本発明によるポリカーボネート組成物は、化合物、ブレンド、例えばＰＣ/ＡＢＳ、ＰＣ/ＡＳＡ、ＰＣ/ＳＡＮ、ＰＣ/ＰＢＴ、ＰＣ/ＰＥＴまたはＰＣ/ＰＥＴＧ、および光学および機械的特性における特定の要求を与える成分の調製に使用でき、例えば、ＬＥＤ用途、コリメーター、発光ダイオード、ランプカバー、自動車分野、例えばフロントヘッドライトおよびガラス、医療部門、例えば透析装置など、コネクター、タップ、包装、例えばボトル、コンテナなどに使用できる。
【０１２１】
本出願は、本発明によるポリマーから製造される押出品および造形体、または造形品にも関する。
【実施例１】
【０１２２】
使用した原料
ＰＣ１は、１４.５ｃｍ３/１０分（２６０℃/２.１６ｋｇ）のメルトボリュームフローレート(ＭＶＲ)を有する、ビスフェノールＡおよびホスゲンに基づくポリカーボネートである。
ＰＣ２は、１５.７ｃｍ３/１０分（２６０℃/２.１６ｋｇ）のＭＶＲを有する、ビスフェノールＡおよびホスゲンに基づくポリカーボネートである。
ＰＣ３は、１５.５ｃｍ３/１０分（２６０℃/２.１６ｋｇ）のＭＶＲを有する、ビスフェノールＡおよびホスゲンに基づくポリカーボネートである。
ＰＣ４は、８.９ｃｍ３/１０分（２６０℃/２.１６ｋｇ）のＭＶＲを有する、ビスフェノールＡおよびホスゲンに基づくポリカーボネートである。
ＴＰＰ：トリフェニルホスフィン
Ｉｒｇａｆｏｓ１６８：ＢＡＳＦ/チバ社製のホスフィット（tris-(２,４-ジ-ｔｅｒｔ.-ブチル）フェニル-ホスフィット）
【０１２３】
本発明による成形組成物の特性評価（試験方法）
着色測定：
造形体における黄色指数の決定は、ＡＳＴＭ  Ｅ３１３に従い、標準試験体（４ｍｍ厚）において測定することによりおこなう。
造形体における透過の決定は、ＡＳＴＭ  Ｅ３１３に従い、標準試験体（４ｍｍ厚）において測定することによりおこなう。
メルトボリュームフローレート（ＭＶＲ）の決定は、ＩＳＯ１１３３に従い、メルトインデックス試験装置を用い、２.１６ｋｇの荷重と２６０℃にて、または１.２ｋｇの荷重と３００℃にて行われる。
【０１２４】
Ｉ-ＭＶＲの決定は、上述のように（ＩＳＯ  １１３３）して同様に行われるが、２０分間の連続熱荷重後においてのみおこなう。
【０１２５】
表１は、改良された光学特性の本発明による効果を示し、特に、増加した加工温度における、増加した透過と減少した黄色指数を示す。
【０１２６】
【表１】
2013506719.tif 000019
【０１２７】
表１により明確に公開されるように、本発明による組成物は、非置換のポリカーボネート組成物と比べてより良好な熱安定性を有する。Ｙ.Ｉは、著しく減少し、それに対して、透過およびメルトフローの挙動は殆ど変化しないままである。この効果は、高い加工温度および長い滞留時間において特に明白である。
【０１２８】
表２における試験は、ポリカーボネート（ＰＣ５およびＰＣ６）を調製する際において、本発明によるリン化合物の直接導入は本質的要素であることを示し、その一方で、ポリカーボネート組成物中における、酸化状態＋３と＋５を有するリン化合物の対の欠如は、より高いＹ.Ｉ.およびより低い透過をもたらすことを示す。
【０１２９】
本発明によるＰＣ５は、１０.０ｃｍ３/１０分（１.２ｋｇ、３００℃、ＩＳＯ  １１３３に従う）のＭＶＲを有するＢＰＡポリカーボネートである。
【０１３０】
本発明によるＰＣ６は、１３.２ｃｍ３/１０分（１.２ｋｇ、３００℃、ＩＳＯ  １１３３に従う）のＭＶＲを有するＢＰＡポリカーボネートである。
【０１３１】
比較例ＰＣ７は、１３.０ｃｍ３/１０分（１.２ｋｇ、３００℃、ＩＳＯ  １１３３に従う）のＭＶＲを有するＢＰＡポリカーボネートである。
【０１３２】
【表２】
2013506719.tif 000020
【０１３３】
本発明によるＰＣ５およびＰＣ６のポリカーボネート組成物は、減少した黄色指数と共により高い透過を有することが理解できる。
【０１３４】
表３における試験は、ポリカーボネート（ＰＣ５）を調製する際において、本発明によるリン化合物の直接導入は本質的要素であることを示し、その一方で、ホスフィン/ホスフィン酸化物混合物の後配合は、より高いＹ.Ｉとより低い透過を有する組成物をもたらすことを示す。
【０１３５】
本発明によるＰＣ８は、１２.５ｃｍ３/１０分（１.２ｋｇ、３００℃、ＩＳＯ  １１３３に従う）のＭＶＲを有するＢＰＡポリカーボネートである。
【０１３６】
比較例ＰＣ９は、配合工程において２５０ｐｐｍのＴＰＰが導入された、１２.５ｃｍ３/１０分（１.２ｋｇ、３００℃、ＩＳＯ  １１３３に従う）のＭＶＲを有するＢＰＡポリカーボネートである。
【０１３７】
【表３】
2013506719.tif 000021
【０１３８】
本発明によるポリカーボネート組成物ＰＣ８は、後配合ＰＣ９と比べて、より高い透過を有すると共に減少した黄色指数を有することが判る。
【国際調査報告】
2013506719.tif 000027
2013506719.tif 000028
2013506719.tif 000029
2013506719.tif 000030